(57)【特許請求の範囲】
【請求項１】
幅２１００ｍｍ以上２４００ｍｍ以下のスラブの連続鋳造機の水平部に設置されるロールスタンドであって、
前記ロールスタンドには、互いに対向する上ロール及び下ロールからなるロール対が鋳造方向に２対以上並設されており、
前記上ロール及び前記下ロールは、ロールの軸方向に２〜４分割されており、
前記上ロール及び前記下ロールの少なくとも一方のロールに、前記上ロール及び前記下ロールより大きな外径を有する大径凸部が設けられており、
２つ以上の前記大径凸部が、ロールの軸方向に２〜４分割された１列のロールに、鋳片の幅方向に離れて設けられており、
前記ロールの軸方向に２〜４分割された１列のロールに設けられた、前記２つ以上の大径凸部のうち、鋳片の幅方向について最も外側に設けられた大径凸部が、その大径凸部に最も近いロールの一端から、下記（１）式を満たす距離Ｘだけ離れて配置されており、
１３０ｍｍ≦Ｘ≦６００ｍｍ          ・・・（１）
上流側ロールに設けられた上流側大径凸部の鋳片の幅方向に関する中心線と、前記上流側ロールより下流に位置する下流側ロールに設けられた下流側大径凸部の鋳片の幅方向に関する中心線とがそれぞれ一致しており、
上流側大径凸部の外径が、下流側大径凸部の外径より小さいことを特徴とするスラブの部分大圧下を行うための連続鋳造機用ロールスタンド。
【請求項２】
前記大径凸部をロールの軸方向に対して垂直な方向にみたとき、前記大径凸部は、前記大径凸部が設けられたロールのうちの前記大径凸部が設けられていない部分であるロール胴部と平行な平坦部を有しており、
前記平坦部の鋳片の幅方向に関する幅Ｗについて、上流側大径凸部の平坦部の幅が、下流側大径凸部の平坦部の幅より大きく、
上流側大径凸部の平坦部の幅Ｗｉと、前記上流側大径凸部の直近に配置された下流側大径凸部の平坦部の幅Ｗｉ＋１とが下記（２）式を満たすことを特徴とする請求項１に記載のスラブの部分大圧下を行うための連続鋳造機用ロールスタンド。
Ｗｉ−Ｗｉ＋１≧１０ｍｍ    （但し、ｉは自然数）  ・・・（２）
【発明の詳細な説明】
【技術分野】
【０００１】
本発明は、スラブ用連続鋳造機の水平部に設置されるロールスタンドに関する。
【背景技術】
【０００２】
鋼の連続鋳造工程においては、溶鋼の凝固末期に、鋳片を鋳造方向に圧下することにより、鋳片内部に発生したポロシティーを減少させている。このとき、鋳片を幅方向全体にわたって圧下した場合は、二次冷却などにより凝固が速い鋳片幅端部から大きな反力を受けるため、ロールや軸受けに負荷がかかる。この結果、ロールや軸受けなどの強度を高めることが必要となる。このような点を考慮して、特許文献１においては、必要な領域のみ優先的に圧下できるように、固相率が０．７以下の幅領域（鋳片の中央付近に配置される領域）のロール胴部の直径を、鋳片の幅方向両端部に配置されるロール胴部の直径より大きくしたロールを用いて、鋳片を圧下している。また、このロールを、鋳片の固相率が０．３以降となる位置から完全凝固位置まで鋳造方向に並設させることにより、ポロシティーを徐々に減少させている。
【０００３】
特許文献２，３には、ポロシティーの減少を目的としたものではないが、中心偏析を減少させることを目的とし、局部的に鋳片を圧下する技術が開示されている。
【０００４】
特許文献２に開示された方法は、未凝固部を含んだ鋳片をバルジングさせた後に、鋳片の厚み方向に離れた凝固界面の鋳片幅両端部を圧着させることを目的として、ロール胴部の両端部近傍のロール径がロール胴部の中央部のロール径より大きいロールを用いる方法である。上記ロールを用いる前に、ロール胴部のロール径が一定であるフラットロールを用いて、鋳片幅中央部の凝固界面を圧着させるが、ロール胴部の両端部近傍のロール径が中央部のロール径より大きいロールによる圧下は、フラットロールでは圧着させることができなかった凝固界面の鋳片幅両端部を圧着させること、及び、両側の凝固界面の間に存在する濃化溶鋼を鋳造方向の下流へ排出することを目的としているため、該ロールは溶鋼の凝固完了前の最終部にのみ配置される。
【０００５】
特許文献３に開示された方法は、鋳片幅方向に同じ圧下量を加えることができるように、連続鋳造工程の最終凝固部において、圧下量が不足する鋳片の１／４幅位置及び３／４幅位置より鋳片端部側に相当する位置に大径部が形成されたロールを有する一対のロール対を用いて鋳片を圧下する方法である。
【先行技術文献】
【特許文献】
【０００６】
【特許文献１】特開平０８‐２５７７１５号公報
【特許文献２】特開２００１‐３３４３５３号公報
【特許文献３】特開平０６−２１８５１０号公報
【発明の概要】
【発明が解決しようとする課題】
【０００７】
溶鋼の凝固末期においては、鋳片の凝固にともなって鋳片の体積（厚み）が減少するため、鋳造方向の下流へ進むにつれてロール対を構成する上下ロールの面間距離を短くすることが必要となる。鋳造方向に並設されたロールが全て同じロール径である場合、ロール対毎に上下ロールの面間距離を調整することが必要となる。また、複数対のロールが１つのロールスタンドにまとめて設けられている場合は、上下ロールを保持する上下スタンドをそれぞれ傾斜させることにより、上下ロールの面間距離を調整することが必要となる。しかしながら、この上下ロールの面間距離の調整は、非常に複雑な調整を要する。
【０００８】
特許文献１においては、ロール胴部の中央付近の直径を両端部の直径より大きくしたロールが、鋳造方向に並設されていることが開示されている。しかし、並設されたロールについては、固相率が０．７以下の幅領域（鋳片の中央部分）に相当するロール胴部の直径を、幅方向両端部直径より大きくするように調整されているだけであることから、鋳造方向に並設された複数列のロール（ロール径）は、全て同じロール（ロール径）であると考えられる。したがって、特許文献１に開示された方法では、鋳造方向の下流へ進むにつれて上下ロールの面間距離を小さくするために、ロール対ごとにロール面間距離を調整したり、上下ロールを保持する上下スタンドを傾斜させたりすることが必要であると考えられる。
【０００９】
また、特許文献２においては、ロール胴部のロール径が一定であるフラットロールの下流に、ロール胴部の両端部近傍のロール径がロール胴部の中央部のロール径より大きいロールが配置されることが開示されている。しかし、フラットロールの下流に配置された上述のロールは、鋳片の凝固が完了する前の最終位置に１つだけ配置させておけばよいことから、特許文献２においては、上述のロールを除いたら、フラットロールが鋳造方向に並設されていると考えられる。また、特許文献２においては、このフラットロールのロール径について着目していないため、鋳造方向に並設されたフラットロールは、全て同径のロールであると考えられる。
【００１０】
さらに、特許文献３においては、圧下量が不足する鋳片幅位置に大径部を配置させたロールを用いているが、このロールは、あくまで一対のロール対にのみ用いられればよいことが開示されている。したがって、特許文献３においては、上述の大径部が形成されたロールを除いて、鋳造方向に、同径のフラットロールが並設されていると考えられる。また、上述の大径部が形成されたロールが鋳造方向に並設されていたとしても、これらのロールは同外径のロールであると考えられる。
【００１１】
以上から、特許文献２，３においても、同外径のロールが、鋳造方向に並設されていると考えられるため、鋳造方向の下流へ進むにつれて上下ロールの面間距離を短くするためには、上下ロール自体の面間距離を調整したり、上下フレームを傾斜させたりする複雑な距離調整を要する。
【００１２】
そこで、本発明の目的は、鋳片から受ける反力を軽減しつつポロシティーを減少させることができるとともに、複雑な上下ロールの面間距離調整を行うことなく、鋳造方向の下流に進むにつれて上下ロール面間距離を簡易に短くすることができる、スラブの連続鋳造機のロールスタンドを提供することである。
【課題を解決するための手段】
【００１３】
本発明は、幅２１００ｍｍ以上２４００ｍｍ以下のスラブの連続鋳造機の水平部に設置されるロールスタンドであって、前記ロールスタンドには、互いに対向する上ロール及び下ロールからなるロール対が鋳造方向に２対以上並設されており、前記上ロール及び前記下ロールは、ロールの軸方向に２〜４分割されている。また、前記上ロール及び前記下ロールの少なくとも一方のロールに、前記上ロール及び前記下ロールより大きな外径を有する大径凸部が設けられている。２つ以上の前記大径凸部が、ロールの軸方向に２〜４分割された１列のロールに、鋳片の幅方向に離れて設けられており、前記ロールの軸方向に２〜４分割された１列のロールに設けられた、前記２つ以上の大径凸部のうち、鋳片の幅方向について最も外側に設けられた大径凸部が、その大径凸部に最も近いロールの一端から、下記（１）式を満たす距離Ｘだけ離れて配置されている。
１３０ｍｍ≦Ｘ≦６００ｍｍ          ・・・（１）
また、上流側ロールに設けられた上流側大径凸部の鋳片の幅方向に関する中心線と、前記上流側ロールより下流に位置する下流側ロールに設けられた下流側大径凸部の鋳片の幅方向に関する中心線とがそれぞれ一致しており、上流側大径凸部の外径が、下流側大径凸部の外径より小さい。
【００１４】
本発明によると、ポロシティーが発生しやすい位置、言い換えると、鋳片の幅両端のそれぞれから幅中央に向けて１３０ｍｍ以上離れた幅位置に、大径凸部が複数箇所に配置されているため、ポロシティーが発生しやすい鋳片の幅位置を効果的に圧下することができる。これにより、ポロシティーを減少させることができる。また、鋳片の凝固が速く且つポロシティーが殆ど存在しない鋳片の幅方向についての位置に、大径凸部が配置されない。よって、その位置が圧下されないことから、圧下時に鋳片から受ける反力を軽減することができる。
また、上流側大径凸部の外径が、下流側大径凸部の外径より小さいため、鋳造方向の下流に進むにしたがって、互いに対向する上ロールと下ロールとの面間距離を簡易に短くすることができる。
さらに、上流側大径凸部と下流側大径凸部とが、鋳片の幅方向に関する中心線が一致するように配置されているため、大径凸部による圧下位置が、鋳片の幅方向に蛇行することを防ぐことができる。また、大径凸部が分割ロールに設けられているため、大径凸部の一端から分割ロールの一端までの距離を短くすることができる。これらにより、圧下の際に、軸受けやロールへ掛かる負荷を軽減することができる。
【００１５】
また、本発明において、前記大径凸部をロールの軸方向に対して垂直な方向にみたとき、前記大径凸部は、前記大径凸部が設けられたロールのうちの前記大径凸部が設けられていない部分であるロール胴部と平行な平坦部を有しており、前記平坦部の鋳片の幅方向に関する幅Ｗについて、上流側大径凸部の平坦部の幅が、下流側大径凸部の平坦部の幅より大きく、上流側大径凸部の平坦部の幅Ｗｉと、前記上流側大径凸部の直近に配置された下流側大径凸部の平坦部の幅Ｗｉ＋１とが下記（２）式を満たすことが好ましい。
Ｗｉ−Ｗｉ＋１≧１０ｍｍ    （但し、ｉは自然数）  ・・・（２）
【００１６】
下流に位置する鋳片は上流に位置する鋳片よりも凝固が進行しているため、下流に進むにしたがって、必要な圧下力が増す。上記構成によると、鋳片を圧下する、下流側大径凸部の平坦部の表面積が上流側大径凸部の平坦部の表面積より小さくなることから、下流側大径凸部による圧下圧力を上流側大径凸部による圧下圧力より大きくすることができる。よって、下流に進むにしたがって圧下圧力を増加させることができる。
また、大径凸部の圧下により、鋳片表面に凹部が形成され、この凹部によって、圧下量を計測することができる。上記構成によると、上流側大径凸部の平坦部の幅Ｗｉと、上流側大径凸部の直近に配置された下流側大径の平坦部の幅Ｗｉ＋１ とが１０ｍｍ以上異なることから、各大径凸部による圧下量を正確に判定することができる。これにより、各大径凸部による圧下不足及び圧下不足の原因を予測でき、ひいては、そのような製品への対応を迅速に行うことができる。
【発明の効果】
【００１７】
本発明によると、ポロシティーが発生しやすい位置に、大径凸部が配置されているため、ポロシティーが発生しやすい鋳片の幅位置を確実に圧下しポロシティーを減少させることができるとともに、鋳片の凝固が速く且つポロシティーが殆ど存在しない鋳片幅位置に大径凸部が配置されていないため、圧下時に鋳片からロールが受ける反力を軽減することができる。また、１つのロールスタンド内において、上流側大径凸部の外径が下流側大径凸部の外径より小さいため、鋳造方向の下流に進むにつれて互いに対向する上ロールと下ロールとの面間距離を簡易に短くすることができる。
【図面の簡単な説明】
【００１８】
【図１】連続鋳造機の全体概略図である。
【図２】ロールスタンドの構成を示す図である。
【図３】ロールスタンドに設けられた反基準側のロールの構成を示す図である。
【図４】ロールスタンドに設けられた一対のロールの構成を示す図である。
【図５】（ａ）は、図４に示すロール一端部の拡大図であり。（ｂ）は、（ａ）に示す凸部の一部拡大図である。
【図６】鋳片の断面図である。
【図７】鋳片の幅方向についての一端からの距離に対するＵＴ不良発生比率を示す図である。
【図８】実施例で用いた条件を示す図である。
【図９】実施例で用いた条件を示す図である。
【図１０】（ａ）〜（ｃ）は、実施例の結果を示す図である。
【発明を実施するための形態】
【００１９】
以下、本発明の好適な実施形態について、図面を参照しつつ説明する。
【００２０】
（連続鋳造機）
図１に示すように、スラブ用の連続鋳造機１００は、タンディッシュ１と、タンディッシュ１から浸漬ノズル２を介して注湯された溶鋼を冷却し、所定形状の凝固シェル（凝固殻）を形成する鋳型３と、２次冷却帯に設けられた複数のロール対４とを備えている。ロール対４は、鋳型３の直下から鋳造経路Ｑに沿って並設されており、図示しないロールスタンドに設けられている。
【００２１】
ロール対４は、鋳造経路Ｑを挟んで対向するように配置されたロール４１，４２により構成されている。ロール（上ロール）４１は、鋳造経路Ｑの反基準側（連続鋳造される鋳片の上側に対応した側）に配置されている。また、ロール（下ロール）４２は、基準側（連続鋳造される鋳片の下側に対応した側）に配置されている。ロール４１，４２は、それぞれ、ロールの軸方向（鋳片の幅方向）に２〜４分割されている。また、１つのロールスタンドには、約４〜８列のロール４１，４２が鋳造方向に並設されている。このロールスタンドが、鋳型３の直下から鋳造経路Ｑに沿って複数並設されている。また、冷却スプレー５が、鋳造方向に隣り合う２列のロール４１の間及び鋳造方向に隣り合う２列のロール４２の間にそれぞれ設けられている。冷却スプレー５は、鋳型３から引き抜かれた凝固シェル（鋳造経路Ｑを搬送される凝固シェル）に対して、所定流量の冷却水を噴霧する。
【００２２】
鋳造経路Ｑは、略鉛直方向に延在した垂直経路部と、垂直経路部から下流側へ円弧状に延在した円弧経路部と、円弧経路部の下流に設けられているとともに水平方向に延在した水平経路部（水平部）と、円弧経路部と水平経路部とを滑らかに接続した矯正経路部とを有する。
【００２３】
タンディッシュ１に保持された溶鋼は、浸漬ノズル２を介して鋳型３へ注湯され、その後、鋳型３内において冷却される。これにより、鋳型３内では、凝固シェルが形成されるとともに、内部に未凝固部を有する鋳片が形成される。鋳型３内の鋳片は、鋳造経路Ｑを通過して、複数のロール対４に挟持されながら且つ冷却スプレー５から噴霧される冷却水により冷却されながら、下流側へ送られる。凝固シェルは、鋳片内部へ向かって徐々に凝固成長していき、最終的に、内部まで完全に凝固した鋳片が形成される。
【００２４】
本実施形態に係る連続鋳造機によると、例えば、幅が２４００ｍｍ以下であり且つ厚みが２３０〜４００ｍｍであるスラブ鋳片を鋳造することができる。なお、スラブの鋼種は、特に限定されない。また、本実施形態では、図１に垂直曲げ型の連続鋳造機１００を示しているが、連続鋳造機の型式は、垂直曲げ型のものに限られず、曲げ型の連続鋳造機を用いてもよい。
【００２５】
連続鋳造機１００では、鋳造経路Ｑの水平経路部で、溶鋼の凝固が完了する。本発明の目的は、水平経路部での圧下により、鋳片に存在するポロシティーを減少させるとともに、水平経路部において、鋳造方向の下流に進むにしたがって１対のロール４１，４２の面間距離を簡易に短くすることであることから、以下に、この目的を達成するためのロールスタンドの構成について説明する。
【００２６】
（鋳造経路Ｑの水平経路部（水平部）に設置されたロールスタンド）
図２には、鋳造経路Ｑの水平経路部に設けられたロールスタンド（以下、「ロールスタンド」と呼ぶことがある）の側面図が示されている。図３には、図２に示すロールスタンドに設けられた反基準側のロール（鋳造される鋳片の上側に対応した側に配置されたロール）の構成が示されている。図４には、図２に示すロールスタンドに設けられた一対のロールの構成が示されている。なお、図２〜４には、鋳造経路Ｑの水平経路部に設けられた複数のロールスタンドのうち１つのロールスタンドを示しているが、鋳造経路Ｑの水平経路部に設けられた複数のロールスタンドは、図２〜４に示すロールスタンドと略同様な構成を有しているため、説明を省略する。
【００２７】
図２に示すように、ロールスタンド１０は、鋳片（水平経路部）を挟んで、互いに対向するように配置された上フレーム１１ａ及び下フレーム１１ｂと、鋳造方向に並設された６対のロール対を有している。上フレーム１１ａは、水平経路部の上側（反基準側）に配置されており、下フレーム１１ｂは、水平経路部の下側（基準側）に配置されている。上フレーム１１ａには、鋳造方向に所定のピッチで配列された６列の反基準側のロール４１１，４１２，４１３，４１４，４１５，４１６（図１に示すロール４１に対応）が取り付けられている。また、下フレーム１１ｂには、鋳造方向に所定のピッチで配列された６列の基準側のロール４２１，４２２，４２３，４２４，４２５，４２６（図１に示すロール４２に対応）が設置されている。
【００２８】
なお、図２〜４においては、上フレーム１１ａに設置された６列の基準側ロール４１を上流から順にロール４１１，４１２，・・・，４１６とし、下フレーム１１ｂに設置された６列のロール４２を上流から順にロール４２１，４２２・・・，４２６とし、ロール４１１，４２１、ロール４１２，４２２、・・・、ロール４１６，４２６により、それぞれ一対のロール対が構成されているものとする。また、上述したように、ロール４１１，・・・，４１６，４１２，・・・，４１６は、ロールの軸方向（鋳片の幅方向）に２〜４分割されている。本実施形態では、ロール４１１，４１２，・・・，４１６，４２１，４２２，・・・，４２６をそれぞれ構成する分割ロールを、ロールの軸方向に関する一端から他端へ向けて（図３において、同列の３本のロールの左端から右端へ）順に、次のように示している。ロール４１１を構成する分割ロールを、分割ロール４１１ａ，４１１ｂ，４１１ｃとし、ロール４１２を構成する分割ロールを分割ロール４１２ａ，４１２ｂ，４１２ｃとし、ロール４１３を構成する分割ロールを分割ロール４１３ａ，４１３ｂ，４１３ｃとし、・・・、ロール４２２を構成する分割ロールを分割ロール４２２ａ，４２２ｂ，４２２ｃとし、・・・（以下、省略する）と示す（図３，４参照）。
【００２９】
図２に示すように、反基準側のロール４１１，４１２，４１３，４１４，４１５，４１６は、軸箱１２ａを介して、上フレーム１１ａに取り付けられている。また、基準側のロール４２１，４２２，４２３，４２４，４２５，４２６は、軸箱１２ｂを介して、下フレーム１１ｂに取り付けられている。軸箱１２ａ，１２ｂには、図示しない軸受けが収納されている。上フレーム１１ａと下フレーム１１ｂとは、互いに略平行になるように配置されているとともに、４本の油圧シリンダ１３を介して締結されている。油圧シリンダ１３に駆動油を注入することにより、上フレーム１１ａを、上昇させたり下降させたりすることができる。なお、下フレーム１１ｂは可動せず、固定されている。また、反基準側のロール４１２，４１４，４１６には、それぞれ、凸部（大径凸部）４３ｂ，４３ｄ，４３ｆが２個ずつ取り付けられている（図３参照）。
【００３０】
スラブの連続鋳造のときは（水平経路部において鋳片を圧下するときは）、４本の油圧シリンダ１３に、それぞれ同量の駆動油を注入することにより、上フレーム１１ａを、下フレーム１１ｂに対して略平行な状態を維持しながら下降させる。本実施形態では、後述するように、ロール４１２，４１４，４１６に取り付けられた凸部４３ｂ，４３ｄ，４３ｆの外径がそれぞれ異なるため、上フレーム１１ａを、下フレーム１１ｂに対して略平行な状態を維持しながら下降させることにより、互いに対向する基準側のロールと反基準側のロールとの面間距離を、鋳造方向の下流に進むにつれて簡易に短くすることができる。
【００３１】
（ロール）
ロール４１１，４１２，・・・，４１６、及びロール４２１，４２２，・・・，４２６は、軸方向（鋳片の幅方向）に２〜４分割されている。そして、分割ロールの両端には、それぞれ、軸箱１２ａが設けられている（図３参照）。分割ロールを用いることにより、ロールの撓みを防止したり、軸受けに係る負荷を軽減したりすることができる。
【００３２】
図３に示すように、ロール４１２，４１４，４１６（分割ロール４１２ａ，４１２ｃ，４１４ａ，４１４ｃ，４１６ａ，４１６ｂ）には、それぞれ凸部４３ｂ，４３ｄ，４３ｆが設けられている。凸部４３ｂ，４３ｄ，４３ｆを設けるロールに分割ロールを用いることにより、凸部の一端から凸部が設けられたロールの一端までの距離を短くすることができることから、圧下時の軸受けへの負荷を軽減することができる。
【００３３】
なお、ロール４１，４２の分割数は、特に限定されないが、スラブ鋳片の幅と鋳片の圧下が必要な位置（凸部を設ける位置）との関係から３〜４分割であることが好ましい。また、本実施の形態においては、ロール４１の軸方向に関する長さが鋳片（スラブ）の幅と略同じ長さであるロール４１，４２が用いられている。
【００３４】
（凸部（大径凸部））
図３に示すように、ロール４１２には、２個の凸部４３ｂが鋳片の幅方向に離れて設けられている（図４参照）。また、ロール４１４には、２個の凸部４３ｄが鋳片の幅方向に離れて設けられている。また、ロール４１６には、２個の凸部４３ｆが鋳片の幅方向に離れて設けられている。２個の凸部４３ｂは、それぞれ、ロール４１２の両端から距離Ｘｉだけ離れた位置に配置されている。言い換えると、凸部４３ｂと、それと最も近いロール４１２の一端とは、距離Ｘｉだけ離れている。また、２個の凸部４３ｄは、それぞれ、ロール４１４の両端から距離Ｘｉ＋１だけ離れた位置に配置されている。また、２個の凸部４３ｆは、それぞれ、ロール４１６の両端から距離Ｘｉ＋２だけ離れた位置に配置されている。凸部４３ｄ，４３ｆについても、凸部４３ｂと同様に、凸部４３ｂ，４３ｆと、それと最も近いロール４１４，４１６の一端とは、それぞれ距離Ｘｉ＋１，Ｘｉ＋２だけ離れている。
【００３５】
凸部４３ｂ，４３ｄ，４３ｆは、それぞれ、ロール４１２，４１４，４１６の外径よりも大きな外径を有するとともに、ロール４１（４１２，４１４，４１６）と略同外径の中空が形成された短尺円筒状部材である。また、図２に示すように、凸部４３ｂ，４３ｄ，４３ｆの外径は、これらの順に大きくなっており、下流に位置するロールに取り付けられた凸部の外径は、上流に位置するロールに取り付けられた凸部の外径より大きい。なお、凸部４３ｂ，４３ｄ，４３ｆの外径は、ロールスタンド１０に設けられた１対のロール対（互いに対向する基準側のロールと反基準側のロールと）の面間距離などに基づいて調整される。
【００３６】
また、図３に示すように、凸部４３ｂ，４３ｄ，４３ｆは、それぞれ、ロール４１２，４１４，４１６に取り付けられた場合、凸部４３ｂ，４３ｄ，４３ｆをロールの軸方向に対して垂直な方向にみたとき、ロール４１２，４１４，４１６の胴部（ロール４１２，４１４，４１６の胴部のうち凸部４３ｂ，４３ｄ，４３ｆが取り付けられていない部分）と平行な平坦部４４ｂ，４４ｄ，４４ｆを有している（図３，４参照）。図３では、鋳片の幅方向について、凸部４３ｂの平坦部の幅をＷｉと示し，凸部４３ｄの平坦部の幅をＷｉ＋１と示し、凸部４３ｆの平坦部の幅をＷｉ＋２と示している。これらの幅は、Ｗｉ＞Ｗｉ＋１＞Ｗｉ＋２となっている。また、本実施形態では、ＷｉとＷｉ＋１との差、及びＷｉ＋１とＷｉ＋２との差が、それぞれ１０ｍｍ以上ある。このように、凸部４３ｂ，４３ｄ，４３ｆの外径及び幅は、それぞれ異なっている。
【００３７】
凸部４３ｂ，４３ｄ，４３ｆは、鋳片の幅方向について、略同じ位置に配置されている。そして、略同じ位置に配置された凸部４３ｂ，４３ｄ，４３ｆは、それぞれの鋳片の幅方向に関する中心（図３に示す一点鎖線）が鋳造方向に一致するように、配置されている。
【００３８】
次に、図５を用いて、凸部の形状を説明する。図５（ａ）は、図４の点線で囲まれた領域の拡大模式図であり、図５（ｂ）は、図５（ａ）に示す点線で囲まれた領域の拡大模式図である。なお、図５（ａ），（ｂ）では、ロール４１２及び凸部４３ｂだけを示し、凸部４３ｄ，４３ｆを省略している。図５（ａ）に示すように、凸部４３ｂの平坦部４４ｂの両端には、エッジ部４５ｂが形成されている。また、図５（ｂ）に示すように、エッジ部４５ｂは、それぞれ、滑らかなＲ加工（曲率半径：Ｒ）が施されているとともに、切り欠き（切り欠き角度：θ）が形成されている。エッジ部４５ｂにＲ加工及び切り欠きを形成することにより、鋳片の圧下時に、鋳片表面に疵が発生することを防ぐことができる。なお、図５において、「Ｗ」，「Ｒ」及び「θ」は、以下を示している。
Ｗ：鋳片の幅方向についての凸部の平坦部の幅
Ｒ：エッジ部に施されたＲ加工の曲率半径
θ：エッジ部の切り欠き角度
【００３９】
本実施形態では、エッジ部４５ｄに施されたＲ加工の曲率半径Ｒが１０ｍｍ以上且つ２５ｍｍ以下であり、且つ、切り欠き角度が３０°以上である。
【００４０】
凸部４３ｂ，４３ｄ，４３ｆは、鋳片を直接圧下するものであるから、ロール４１，４２と略同等な強度及び硬度を有する材料からなることが好ましい。
【００４１】
なお、図５では、凸部４３ｂの拡大図のみを示し、凸部４３ｄ，４３ｆの拡大図を省略しているが、凸部４３ｄ，４３ｆのエッジ部にも、凸部４３ｂのエッジ部４５ｂと同様に、Ｒ加工が施されているとともに、切り欠きが形成されている。
【００４２】
続いて、凸部が配置される位置、凸部の外径及び凸部のエッジ部について詳細に説明する。
【００４３】
（凸部が配置される位置（１））
本発明は、鋳片の幅方向について、ポロシティーが発生しやすい位置に、凸部を配置し、凸部による圧下によってポロシティーを減少させることを目的としている。そこで、以下において、鋳片の幅方向についての凸部を配置する位置を説明する。
【００４４】
連続鋳造においては、溶鋼の凝固速度が鋳片の幅方向に均一でなく、溶鋼の凝固が遅い部位に、ポロシティーが発生する。溶鋼の凝固速度が鋳片の幅方向に均一とならない理由は、主に、浸漬ノズルから鋳型へ吐出される溶鋼の吐出流及び凝固シェルの冷却による干渉が挙げられる。
【００４５】
上記理由を、図６を参照しつつ、詳細に説明する。図６（ａ），（ｂ）には、鋳型内の鋳片の断面図が示されている。スラブの連続鋳造では、上述したように、浸漬ノズルから鋳型へ溶鋼が注湯され、溶鋼は、鋳型内において所定形状の凝固シェルを形成しながら下流へと引き抜かれる。浸漬ノズルから鋳型へ吐出された溶鋼流は、鋳型内の凝固シェルの特定の箇所に衝突するため、その衝突箇所では溶鋼の凝固が遅くなる。例えば、スラブの連続鋳造機には、一般的に、２孔式の浸漬ノズルが用いられる。この浸漬ノズルは、有底円筒形状であって、一対の対向する吐出孔が浸漬ノズルの内底よりも若干上方に形成されている。この浸漬ノズルが用いられた場合、浸漬ノズルの２つの吐出孔から吐出した溶鋼流は、それぞれ、鋳型内で形成された凝固シェルの特定の２つの箇所に衝突する。それによって、図６（ａ）に示すように、鋳片内部の２つの領域Ａで、溶鋼の凝固が遅くなる。
【００４６】
また、鋳型内では、未凝固の溶鋼がその静圧によりバルジングする。これにより、鋳片の幅方向について、未凝固部の中央付近（図６（ｂ）に示す領域ｂ）が鋳型と良好に接触し、冷却されやすくなるが、未凝固部の両端部（図６（ｂ）に示す領域ａ）は、鋳型との接触が十分でなくなる。したがって、未凝固部の両端部（領域ａ）では、未凝固部（鋳片）の中央付近（領域ｂ）よりも、溶鋼の凝固が遅くなる。このような、鋳型内での溶鋼の凝固の不均一は、２次冷却帯における、鋳片の幅方向についての溶鋼の凝固の不均一により、さらに助長される。
【００４７】
そして、上記未凝固部の端部（図６（ｂ）に示す領域ａ）と、上述した浸漬ノズルから吐出される溶鋼流の衝突箇所（図６（ａ）に示す領域Ａ）とが一致した場合、鋳片のその幅方向位置では、溶鋼の凝固が非常に遅くなることから、発生するポロシティーの量が多くなる。
【００４８】
なお、鋳片の幅方向についての両端部（図６（ａ）に示す領域Ｃ、図６（ｂ）に示す領域ｃ）、詳細には、鋳片の幅方向についての両端から鋳片の厚みの１／２の範囲では、溶鋼の凝固が、上面、下面及び側面から内側に向けて進行する。一方、鋳片の両端からそれぞれ鋳片の厚みの１／２幅を除いた領域では、溶鋼の凝固が、上面及び下面のみから内部へ進行する。したがって、鋳片の幅方向についての両端部（図６（ａ）に示す領域Ｃ、図６（ｂ）に示す領域ｃ）では、溶鋼の凝固が速く、ポロシティーが殆ど存在しない。
【００４９】
また、上述した理由から、ポロシティーは、鋳片の幅方向についての中央を挟んで互いに反対側（幅中央を中心とした左右対称の位置）に発生しやすいことが推測される。
【００５０】
以上の点を考慮したら、浸漬ノズルから鋳型へ吐出される溶鋼流の流速及びその溶鋼量、鋳片の厚み及び幅、並びに、二次冷却条件（冷却スプレーからの冷却水の量、凝固速度など）などの境界条件をもとに、鋳片の幅方向について、溶鋼の凝固が遅くなる位置、言い換えると、鋳片の幅方向について、ポロシティーが発生しやすい位置を推測できる。
【００５１】
なお、上述したように、鋳造経路Ｑの水平経路部では、溶鋼の凝固が完了することから、溶鋼の凝固が先行して進行している。溶鋼の凝固が進行した箇所には、ポロシティーが殆ど存在していないとともに、この箇所を圧下したら、鋳片から受ける反力により、ロール及び軸受けなどに掛かる負荷が大きくなる。したがって、凸部を、溶鋼の凝固が遅い鋳片の幅方向位置、言い換えると、ポロシティーが存在する位置にのみ配置させれば、ポロシティーを効果的に減少させることができるとともに、鋳片から受ける反力を軽減することが可能となる。
【００５２】
次に、図７を用いて、鋳造されたスラブ鋳片のポロシティーが発生する幅方向についての位置と、その発生量との関係を示す一例を説明する。
【００５３】
図７には、鋳片の幅一端からの距離（鋳片の幅方向についての一端から他端へ向けての距離）と、ＵＴ不良発生比率との関係を示している。ＵＴ不良（ＵＴ欠陥）は、鋳造された鋳片を圧延して得られた製品（以下、最終製品と呼ぶ）に発生する欠陥であり、鋳造された鋳片に残存したポロシティーに起因して生じるものである。したがって、ＵＴ不良発生比率が大きいことは、鋳造された鋳片に残存したポロシティーの量が多いことを示す。また、ＵＴ不良発生比率が１％を超える部位は、その部位において、最終製品の品質に実用上の問題が生じる。したがって、鋳片の全ての幅方向についてのＵＴ不良発生比率が１％以下であることが好ましい。
【００５４】
以下に、図７に示す例で得られたスラブ鋳片の連続鋳造の条件を説明する。本例では、厚みが２８０ｍｍであり且つ幅が２１００ｍｍであるスラブ鋳片を鋳造した。この連続鋳造に用いた連続鋳造機において、水平経路部に設置されたロールスタンドは、上フレームと、下フレームと、鋳造方向に並設された複数のロール対を有していた。ロール対を構成するロールは、ロール胴部の外径が一定のフラットロールであった。また、ロールスタンドに設けられたロールは、全て同じ外径のロールであった。したがって、鋳片を圧下するときは、上フレーム及び下フレームの少なくとも一方を傾斜させることにより、鋳造方向の下流に進むにしたがって、互いに対向する基準側のロール（上フレームに取り付けられたロール）と反基準側のロール（下フレームに取り付けられたロール）との面間距離が短くなるように調整した。なお、本例で用いた連続鋳造機のその他の構成は、本実施形態の連続鋳造機の構成と略同様であるため、説明を省略する。
【００５５】
図７から、本例では、鋳片の幅方向に関する一端から、１８０ｍｍ以上且つ４００ｍｍ以下である領域（幅２２０ｍｍ）、７４０ｍｍ以上且つ８００ｍｍ以下である領域（幅６０ｍｍ）、１１００ｍｍ以上且つ１１８０ｍｍ以下である領域（幅８０ｍｍ）、及び、１７４０ｍｍ以上且つ１９４０ｍｍ以下である領域（幅２００ｍｍ）の４つの幅領域において、ＵＴ不良発生比率が１％を超えていた。一方、上記４つの領域を除く鋳片の幅領域には、ポロシティーが殆ど発生していないことが分かる。また、図７から、上記幅領域で、ＵＴ不良発生比率が１％を超えた理由は、上述した、浸漬ノズルから鋳型へ吐出される溶鋼の吐出流及び凝固シェルの冷却による干渉の影響を受けていることが推測される。
【００５６】
したがって、上記例では、水平経路部に設置されるロールスタンドにおいて、上記４つの鋳片の幅方向についての領域に凸部を配置すれば、それらの領域に発生したポロシティーを減少させることができることから、鋳片の全ての幅方向についてＵＴ不良発生比率を１％以下とすることが可能となる。
【００５７】
詳細には、平坦部の幅が２４０ｍｍである凸部を、鋳片の軸方向に関する一端から１７０ｍｍ離れた位置に配置させる。また、平坦部の幅が８０ｍｍである凸部を、鋳片の軸方向に関する一端から７２０ｍｍ離れた位置に配置させる。また、平坦部の幅が１００ｍｍである凸部を、鋳片の軸方向に関する一端から１１００ｍｍ離れた位置に配置させる。また、平坦部の幅が２２０ｍｍである凸部を、鋳片の軸方向に関する一端から１７２０ｍｍ離れた位置に配置させる。これにより、上記領域に発生したポロシティーを確実に減少させることができる。また、上記領域を除く鋳片の幅領域、言い換えると、溶鋼の凝固が進行した部位に、凸部を配置させないことにより、圧下時に受ける鋳片からの反力を軽減することが可能となる。なお、上述したように、ポロシティーの発生量が多い位置は、鋳片の幅方向について中央を挟んで互いに反対側（幅中央を中心とした左右対称）の位置であることが推測されるため、本例においては、平坦部の幅が２４０ｍｍである凸部を、鋳片の軸方向に関する両端から１７０ｍｍ離れた位置に配置させ、平坦部の幅が８０ｍｍである凸部を、鋳片の軸方向に関する一端から７２０ｍｍ離れた位置に配置させ、且つ、平坦部の幅が１００ｍｍである凸部を、鋳片の軸方向に関する一端から１１００ｍｍ離れた位置に配置させることによっても、上記領域に発生したポロシティーを確実に減少させることができるとともに、圧下時に受ける鋳片からの反力を軽減することができる。
【００５８】
以上に説明した理由及び例から、凸部を、鋳片の幅方向に関する両端からそれぞれ幅中央に向けて１３０ｍｍ以上離れた位置であり、且つ、鋳片の幅方向に関する両端からそれぞれ幅中央に向けて６００ｍｍ以内の位置に配置する。上記範囲の位置は、浸漬ノズルから鋳型へ吐出される溶鋼の吐出流及び凝固シェルの冷却による干渉の影響を受けやすいことから、溶鋼の凝固が遅く、ポロシティーが発生しやすい。したがって、この範囲の鋳片の幅方向についての位置に凸部を配置させることにより、ポロシティーを効果的に減少させることができる。
【００５９】
なお、鋳片の幅方向に関する両端からそれぞれ１３０ｍｍ未満の領域、言い換えると、鋳片の幅方向についての両端からそれぞれ鋳片の厚みの１／２までの領域では、上述したように、溶鋼の凝固が、上面、下面及び側面から内部へ進行するため、溶鋼の凝固が速い。したがって、この領域には、ポロシティーが殆ど存在していないため、圧下の必要性が低い。また、この領域では、溶鋼の凝固が進行していることから、この範囲を圧下した際に、鋳片から受ける反力が大きい。したがって、この領域に凸部を配置しないことにより、ロール及び軸受けなどに掛かる負荷を低減することが可能になる。
【００６０】
また、鋳片の幅方向に関する両端からそれぞれ幅中央に向けて６００ｍｍを越える領域、言い換えると、鋳片の幅方向についての中央付近では、溶鋼の凝固が、比較的、進行している。これは、上述したように、鋳型内で、未凝固の溶鋼がバルジングすることにより、鋳片の幅方向についての中央付近が、鋳型と良好に接触し、溶鋼の凝固が迅速に進行するためである。したがって、この領域では、ポロシティーの発生量が比較的少ないため、圧下の必要性が比較的低い。また、この領域では、溶鋼の凝固が比較的進行していることから、この範囲を圧下した際に、鋳片から受ける反力が大きい。したがって、この領域に凸部を配置しないことにより、ロール及び軸受けなどに掛かる負荷を低減することが可能になる。
【００６１】
なお、鋳片の幅と、ロールの軸方向についての長さとは、略同じ長さであることから、凸部を、ロールの軸方向についての両端からそれぞれ中央に向けて１３０ｍｍ以上離れた位置に配置し、且つ、ロールの軸方向についての両端からそれぞれ中央に向けて６００ｍｍ以内の距離に配置することにより、上述の効果が得られる。
【００６２】
したがって、凸部をロールに取り付けるとき、凸部と、その凸部に最も近いロールの一端との距離Ｘ（図３に示す Ｘｉ，Ｘｉ＋１，Ｘｉ＋２）が下記式を満たす距離だけ離して、凸部を配置させる。
１３０ｍｍ≦Ｘ≦６００ｍｍ・・・（１）
なお、ポロシティーは、鋳片の幅方向についての中央を挟んで互いに反対側（幅中央を中心とした左右対称）の位置に発生することが推測されるから、上記Ｘは、Ｘ≦（鋳片の幅の１／２）とする。
【００６３】
また、本実施形態では、図３に示す距離Ｘｉ，Ｘｉ＋１，Ｘｉ＋２が、上記（１）式を満たすように、凸部が配置されている。
【００６４】
なお、１本のロールに設けられる凸部の個数は、ポロシティーが発生する位置、言い換えると、上述した、浸漬ノズルから鋳型への溶鋼の吐出量及びその流速、鋳片の厚み及び幅、並びに、二次冷却条件（冷却スプレーからの冷却水の量、凝固速度など）に応じて決めることができるが、上述したように、ポロシティーは、鋳片の幅中央を挟んで互いに反対側（幅中央を中心とした左右対称）の位置に多く発生することが推測されるから、１本のロールに２個以上の凸部を設けるとともにそれらの凸部をロールの軸方向（鋳片の幅方向）に離して設ける。
【００６５】
（凸部の幅（１））
上述したように、ポロシティーが発生する鋳片の幅領域に凸部を配置させることにより、ポロシティーを確実に減少させることができるが、圧下時に受ける鋳片からの反力を軽減するためには、ポロシティーの発生量が多い領域だけに凸部を配置させればよい。したがって、凸部の平坦部の幅Ｗを、ポロシティーの発生量が多い領域の幅に対応するように、調整することにより、圧下時に受ける鋳片からの反力を確実に軽減することができる。ポロシティーが発生しやすい鋳片の幅領域は、上述したように、浸漬ノズルから鋳型への溶鋼の吐出量及びその流速、鋳片の厚み及び幅、並びに、二次冷却条件（冷却スプレーからの冷却水の量、凝固速度など）に応じて決まるが、これらの条件及び図７に示す例を考慮したら、ポロシティーの発生量が多い領域の幅は、約８０ｍｍ以上であり且つ約４００ｍｍ以内であることが推測される。そこで、凸部の平坦部の幅Ｗを、８０ｍｍ以上且つ４００ｍｍ以上とする。これにより、ポロシティーを確実に減少することができるとともに、鋳片から受ける反力を確実に軽減することが可能となる。
【００６６】
本実施形態では、図３に示す、凸部４３ｂの幅Ｗｉ、凸部４３ｄの幅Ｗｉ＋１及び凸部４３ｆの幅Ｗｉ＋２が、８０ｍｍ以上且つ４００ｍｍ以上となっている。
【００６７】
（凸部が配置される位置（２））
図３に示すように、凸部４３ｂ，４３ｄ，４３ｆの鋳片の幅方向に関する中心（図３に示す一点鎖線）は、それぞれ鋳造方向に一致している。異なる列のロールに設けられた凸部の鋳片の幅方向に関する中心が鋳造方向に一致していない場合は、圧下位置が鋳片の幅方向に蛇行するため、軸受けに掛かる負荷が大きくなる。そこで、図３に示すように、異なる列のロールに設けられた凸部の鋳片の幅方向に関する中心、言い換えると、上流側に位置するロールに設けられた凸部の鋳片の幅方向に関する中心と、下流側に位置するロールに設けられた凸部の鋳片の幅方向に関する中心とを鋳造方向に略一致させれば、圧下位置が鋳片の幅方向に蛇行しないことから、軸受けに掛かる負荷を軽減することができる。
【００６８】
（凸部が配置される位置（３））
図３に示すロールスタンドにおいては、凸部により鋳片が圧下される。したがって、凸部がロールスタンド内の上流側又は下流側などの特定の箇所に集中して配置されている場合は、圧下の際、ロールスタンド内の特定のロール、特定の軸受け、及び特定の油圧シリンダーに集中的に荷重が掛かる。例えば、図３に示すロールスタンドにおいて、鋳造方向の上流側のロール４１１，４１２，４１３に凸部が配置された場合、そのロールスタンドでは、鋳造方向の上流側に配置された、ロール４１１，４１２，４１３、軸受け、及び油圧シリンダーに集中して荷重が掛かる。よって、これを防ぐために、凸部を鋳造方向に均一に配置することが好ましい。また、凸部を鋳造方向に均一に配置することにより、鋳片の圧下時に、上フレーム及び下フレームが受ける反力を上フレーム全体及び下フレーム全体に分散させることができるため、特定の圧下シリンダーに掛かる負荷を低減することができる。凸部を、鋳造方向に均一に配置させる配列として、例えば、図３に示すように、ロールスタンド１０に設けられた２，４，６列目のロール４１２，４１４，４１６に、それぞれ、凸部４３ｂ，４３ｄ，４３ｆを設ける。また、ロールスタンド１０において、全てのロール４１１，４１２，４１３，４１４，４１５，４１６に凸部を設けたり、１，３，５列目のロール４１１，４１３，４１５に凸部を設けたりすることによっても、凸部を鋳造方向に均一に配置することができる。
【００６９】
（凸部の径）
溶鋼の凝固が進行するにつれて鋳片の体積（厚み）が減少するため、溶鋼の凝固末期となる鋳造経路Ｑの水平経路部では、鋳造方向の下流に進むにしたがって、互いに対向する反準側のロール４１と基準側のロール４２との面間距離を短くすることが必要である(図１参照)。互いに対向するロールの面間距離を調整する方法として、例えば、ロールスタンドを構成する上フレームと下フレームとの少なくとも一方を傾斜させる方法が挙げられるが、この方法は、非常に複雑な調整を要する。本実施形態においては、図２に示すように、ロール４１２，４１４，４１６にそれぞれ取り付けられた凸部４３ｂ，４３ｄ，４３ｆの外径が、これらの順に大きくなっている。したがって、上フレーム１１ａを、下フレーム１１ｂに対して略平行な状態を維持しながら下降させることにより、互いに対向する基準側のロールと反基準側のロールとの面間距離を、鋳造方向の下流に進むにつれて簡易に短くすることができる。よって、上フレーム１１ａと下フレーム１１ｂとの少なくとも一方を傾斜させるという複雑な調整が不要となる。
【００７０】
詳細には、鋳造方向に配置された複数の凸部において、上流側に配置されたロールに取り付けられる凸部の外径をｄｉ、そのロールより下流側に配置されたロールに取り付けられる凸部の外径をｄｉ＋１、その下流側に配置されたロールより下流側に配置されたロールに取り付けられる凸部の外径をｄｉ＋２、・・・と示す場合、下記式を満たす。
ｄｉ＜ｄｉ＋１＜ｄｉ＋２＜・・・（但し、ｉは自然数）
【００７１】
本実施形態では、図２に示すように、凸部４３ｂの外径＜凸部４３ｄの外径＜凸部４３ｆの外径となっている。したがって、上フレーム１１ａを、下フレーム１１ｂに対して略平行な状態を維持しながら下降させるだけにより、鋳造方向の下流へ進むにしたがって、簡易にロールの面間距離を短くすることができる。なお、凸部４３ｂ，４３ｄ，４３ｆの外径は、上記要件を満たす限り特に限定されず、鋳片の形状（幅及び厚みなど）、鋼種及び操業条件などに応じて、当業者により適切な外径に設定可能なものである。
【００７２】
（凸部の平坦部の幅）
溶鋼の凝固末期となる鋳造経路Ｑの水平経路部では、鋳造方向の下流に進むにしたがって、溶鋼の凝固が進行しているから、圧下力を増加させることが必要となる。本実施形態においては、凸部４３ｂ，４３ｄ，４３ｆによって、鋳片が圧下されるため、凸部４３ｂ，４３ｄ，４３ｆの表面積を調整することにより、圧下圧力を調整することができる。詳細には、凸部４３ｂ，４３ｄ，４３ｆの平坦部４４ｂ，４４ｄ，４４ｆの幅を小さくすることにより、凸部４３ｂ，４３ｄ，４３ｆの平坦部４４ｂ，４４ｄ，４４ｆの表面積が小さくなるから、圧下圧力を増加させることができる。
【００７３】
凸部４３ｂ，４３ｄ，４３ｆの幅は、鋳造方向についての下流で最低限必要な圧下力をもとに決定することができる。なお、下流に位置するロールに取り付けられた凸部の幅と、上流側に配置されたロールに取り付けられた凸部の幅とは、同幅としてもよいが、上述したように、下流側では、上流側よりも溶鋼の凝固が進行していることから、上流側よりも大きな圧下圧力が必要となる。そこで、下流側に配置されたロールに取り付けられる凸部の幅を、上流側に配置されたロールに取り付けられる凸部の幅よりも小さくする。
【００７４】
以上から、鋳造方向に配置された複数の凸部において、上流側に配置されたロールに取り付けられる凸部の幅をＷｉ（但し、ｉは自然数）、そのロールより下流側に配置されたロールに取り付けられる凸部の幅をＷｉ＋１、その下流側に配置されたロールより下流側に配置されたロールに取り付けられる凸部の幅Ｗｉ＋２、・・・と示す場合、下記式を満たす。
Ｗｉ＞Ｗｉ＋１＞Ｗｉ＋２＞・・・
【００７５】
また、凸部の圧下により、鋳片の表面に凹形状が形成される。この凹形状から圧下量を計測することができる。上流に配置された凸部の幅と下流に配置された凸部の幅とが異なれば、鋳造方向に配置された各凸部による凹形状の相違が明確化するため、圧下量が不足した位置及び圧下不足の原因を判別しやすくなるとともに、圧下不足による製品へ迅速に対応することができる。
【００７６】
以上の点を考慮したら、上流に位置するロールに配置された凸部の幅Ｗｉと、これに直近する下流に位置するロールに配置された凸部の幅Ｗｉ＋１とが、下記式を満たすことが好ましい。
Ｗｉ−Ｗｉ＋１≧１０ｍｍ  （但し、ｉは自然数であり、ｉ＝１，２，３・・・）
【００７７】
本実施形態においては、凸部４３ｂの幅（図３に示すＷｉ）、凸部４３ｄの幅（図３に示すＷｉ＋１）及び凸部４３ｆの幅（図３に示すＷｉ＋２）が、凸部４３ｂの幅＞凸部４３ｄの幅＞凸部４３ｆの幅となっている。
また、凸部４３ｂの幅−凸部４３ｄの幅≧１０ｍｍ、且つ、凸部４３ｄの幅−凸部４３ｆの幅≧１０ｍｍとなっている。
【００７８】
（凸部のエッジ部）
上述したように、圧下後は、凸部により鋳片表面に凹形状が形成されるため、凸部のエッジ部が尖っている場合は、最終製品に凹形状に起因する表面疵が残存することがある。そこで、凸部のエッジ部に、Ｒ加工を施したり、切り欠きを形成したりすることにより、鋳片の表面疵を減少させる。一方、エッジ部のＲ加工された部位及び切り欠かれた部位は、凸部の平坦部と同様に、圧下時に、鋳片から反力を受けるため、Ｒ加工における半径Ｒが大きすぎる場合は、Ｒ部に対して鋳片から受ける反力が大きくなり、切り欠き角度θが小さすぎる場合は、切り欠き面に対して鋳片から受ける反力が大きくなる。したがって、Ｒ加工における曲率半径Ｒを１０ｍｍ以上且つ２５ｍｍ未満とすることが好ましい。また、切り欠き角度θを３０°以上とすることが好ましい。
【００７９】
以上に述べたように、本実施形態に係る連続鋳造機１００によると以下の効果を奏する。２つの凸部４３ｂが、ポロシティーが発生しやすい位置、言い換えると、ロール４１２の両端のそれぞれから幅中央に向けて距離Ｘｉだけ離れた位置に配置されている。また、２つの凸部４３ｄが、ロール４１４の両端のそれぞれから幅中央に向けて距離Ｘｉ＋１だけ離れた位置に配置されている。また、２つの凸部４３ｆが、ロール４１６の両端のそれぞれから幅中央に向けて距離Ｘｉ＋２だけ離れた位置に配置されている。したがって、ポロシティーが存在する鋳片の幅方向についての位置を、凸部４３ｂ，４３ｄ，４３ｆにより効果的に圧下することができる。これにより、ポロシティーを減少させることができる。また、鋳片の凝固が速く且つポロシティーが殆ど存在しない鋳片の幅方向についての位置に、大径凸部が配置されないため、その位置が圧下されない。よって、圧下時に鋳片から受ける反力を軽減することができる。
【００８０】
また、凸部４３ｂ，４３ｄ，４３ｆの平坦部４４ｂ，４４ｄ，４４ｆの幅Ｗｉ，Ｗｉ＋１，Ｗｉ＋２が、ポロシティーの発生量が多い領域の幅に対応する大きさに形成されていることから、ポロシティーを確実に減少することができるとともに、鋳片から受ける反力を確実に軽減することができる。
【００８１】
さらに、１つのロールスタンド１０内において、凸部４３ｂの外径＞凸部の外径４３ｄ＞凸部４３ｆの外径となっているため、上フレーム１１ａを、下フレーム１１ｂに対して略平行な状態を維持しながら下降させることにより、鋳造方向の下流に進むしたがって、互いに対向する基準側のロールと半基準側のロールとの面間距離を簡易に短くすることができる。
【００８２】
そして、鋳片の同じ幅位置に配置された凸部４３ｂ，４３ｄ，４３ｆが、それらの中心線が一致するように配置されているため、凸部４３ｂ，４３ｄ，４３ｆによる圧下位置が、鋳片の幅方向に蛇行しない。これにより、軸受１２ａ，１２ｂ及びロール４１２，４１４，４１６などへ掛かる負荷を軽減することができる。また、凸部４３ｂ，４３ｄ，４３ｆが分割ロール４１２ａ，４１２ｃ，４１４ａ，４１４ｃ，４１６ａ，４１６ｃに設けられているため、凸部の一端から分割ロールの一端までの距離を短くすることができる。これにより、鋳片の圧下の際に軸受けやロールへ掛かる負荷を軽減することができる。
【００８３】
また、凸部４３ｂ，４３ｄ，４３ｆの平坦部４４ｂ，４４ｄ，４４ｆの幅Ｗｉ，Ｗｉ＋１，Ｗｉ＋２が、Ｗｉ＞Ｗｉ＋１＞Ｗｉ＋２であるため、平坦部４４ｂ，４４ｄ，４４ｆの順に、それらの表面積が小さくなっている。これにより、下流に進むにしたがって圧下力を増加させることができる。
【００８４】
さらに、平坦部４４ｂの幅Ｗｉと、平坦部４４ｄの幅Ｗｉ＋１と、平坦部４４ｆの幅Ｗｉ＋２とが、Ｗｉ−Ｗｉ＋１≧１０ｍｍ及びＷｉ＋１−Ｗｉ＋２≧１０ｍｍを満たすことから、凸部４３ｂ，４３ｄ，４３ｆのそれぞれによる圧下量を正確に判定することができる。これにより、凸部４３ｂ，４３ｄ，４３ｆのそれぞれによる圧下不足及び圧下不足の原因を予測でき、ひいては、そのような製品への対応を迅速に行うことができる。
【実施例】
【００８５】
次に、本発明に係る実施例を説明する。
【００８６】
表１，２に示す境界条件及び図８，９に示す物性値をもとに、伝熱・凝固解析を行い、凸部を配置する位置に対するロールが受ける反力（以下、「ロール反力」と呼ぶ）、凸部のエッジ部の切り欠き角度θに対するロール反力、及び凸部のエッジ部の曲率半径（Ｒ）に対するロール反力を求めた。なお、本実施例に係る連続鋳造機の構成は、表１，２に示す境界条件、凸部を配置する位置、切り欠き角度θ及び曲率半径（Ｒ）を除いて、上述した本実施形態にかかる連続鋳造機と略同様な構成の連続鋳造機であるため、説明を省略する。
【００８７】
<解析方法>
（手順１）
表１に示すスラブの各種伝熱境界条件、表２に示す中炭素鋼の固相密度、液相密度及び凝固潜熱並びに図８（ａ），（ｂ）に示す条件（「工業用炉設計便覧」、社団法人 新日本鋳鍛造協会、Ｐ．７１）を用いて、伝熱・凝固解析を行った。伝熱・凝固計算には、「ＣＡＳＴＥＭ」（「（株）神戸製鋼所技報」、１９８７年、Ｖｏｌ．３７、Ｎｏ．４、Ｐ．９９‐１００、及び「（株）神戸製鋼所技報」、１９８５年、Ｖｏｌ．３５、Ｎｏ．２、Ｐ．７５）を用いた。上記解析により、図８（ｃ）に示す温度分布（固相率と温度との関係）を算出した。
【００８８】
なお、二次冷却の熱伝達係数（α）は、次の三塚‐Ｈｏｏｇｅｎｄｏｏｍの式（日本鉄鋼協会  特別報告書、Ｎｏ．２９、鋼材の強制冷却、ｐ．１９）を用いて算出した。
ｌｏｇα＝２．３５８＋０．６６３ｌｏｇＷ−０．００１４７θＳ
ここで、Ｗは水量密度（ｌ／ｍ２・ｍｉｎ）であり、θｓは鋳片表面温度（℃）である。水量密度Ｗには、連続鋳造機の各部位に分配される水量をノズルの本数で除した値を用いた。
【００８９】
【表１】
0005483436.tif 000002
【００９０】
【表２】
0005483436.tif 000003
【００９１】
（手順２）
次に、図８（ｃ）に示す温度分布、図９（ａ），（ｂ）に示す条件及び表１に示す各種伝熱境界条件を用いて、弾塑性解析を行い、圧下時にロールが鋳片から受ける反力（以下、ロール反力と示す）を求めた。解析には、汎用されている「ＡＢＡＱＵＳ」を用いた。この結果を図１０（ａ）〜（ｃ）に示す。
【００９２】
なお、上記弾塑性解析においては、スラブ鋳片の幅方向についての中央を中心に左右対称とした１／２モデルにより算出した。また、水平経路部の圧下を実施する前に、スラブ中心部に、直径３ｍｍの球形状のポロシティーが存在すると仮定した。さらに、ロールスタンドに設置されたロールは剛体からなるものとし、ロールの移動及び回転を考慮して解析した。以下に、上記伝熱凝固解析及び弾組成解析の条件を示す。
<伝熱凝固解析及び弾組成解析の条件>
・１つのロールスタンドに設置されたロール列数：６列
・ロールピッチ（鋳造方向に並設された隣り合うロールの面間距離）：２７０ｍｍ
・凸部の配置：１つのロールスタンドにおいて、凸部を、鋳造方向の上流から下流へ２，４，６列目のロールに設置した。また、２，４，６列目の各ロールに、凸部を２個ずつ取り付けた。１列のロールに取り付けられた２個の凸部は、鋳片の幅方向に離れて設けられていた。
・スラブ鋳片の鋳造方向に関する断面：（厚み）２５０〜４００ｍｍ×（幅）１０００〜２４００ｍｍ
【００９３】
図１０（ａ）には、ロールの一端から凸部までの距離に対するロール反力を示している。図１０（ｂ）には、凸部のエッジ部の切り欠き角度（θ）に対するロール反力を示している。図１０（ｃ）は、凸部のエッジ部の曲率半径（Ｒ）に対するロール反力を示している。
【００９４】
また、以下に、図１０（ａ）〜（ｃ）の各解析条件を示す。
（図１０（ａ））
図１０（ａ）には、凸部の両エッジ部にＲ加工が施されたとき（切り欠きが形成されていないとき）の解析の結果が示されている。なお、以下の解析条件において、圧下量は、「凸部の外径」と「ロールの外径」との差を示す。
<解析条件>
・鋳片幅：２１００ｍｍ
・圧下量：１８ｍｍ
・凸部の平坦部の幅Ｗ：１００ｍｍ
・凸部のエッジ部の曲率半径（Ｒ）：１０ｍｍ
（図１０（ｂ））
図１０（ｂ）には、凸部の両エッジ部に、Ｒ加工が施されているとともに切り欠きが形成されたときの解析の結果が示されている。
<解析条件>
・鋳片幅：２１００ｍｍ
・圧下量：１８ｍｍ
・凸部の平坦部の幅Ｗ：１００ｍｍ
・凸部のエッジ部の曲率半径（Ｒ）：１０ｍｍ
・エッジ部の切り欠き幅：５ｍｍ／片側（１０ｍｍ／両側）
・ロールの一端から凸部の鋳片の幅方向についての中心までの距離：２１５ｍｍ
（図１０（ｃ））
図１０（ｃ）には、凸部の両エッジ部に、Ｒ加工が施されているとともに切り欠きが形成されてたときの解析の結果が示されている。
<解析条件>
・鋳片幅：２１００ｍｍ
・圧下量：１８ｍｍ
・凸部の平坦部の幅Ｗ：１００ｍｍ
・切り欠き角度（θ）：３０°
・エッジ部の切り欠き幅：５ｍｍ／片側（１０ｍｍ／両側）
・ロールの一端から凸部の鋳片の幅方向についての中心までの距離：２１５ｍｍ
【００９５】
なお、連続鋳造機に、一般的に用いられる軸受け（２４０２４形（外径１８０ｍｍ×内径１２０ｍｍ×幅６０ｍｍ）の基本静ラジアル定格荷重（Ｃｏｒ）は、７０ｔｏｎｆである。よって、ロール両端に設けられた軸受けが損傷しない合計荷重の上限を、７０ｋｇｆとし、ロール反力が７０ｋｇｆを超える場合は、軸受けがロール反力（荷重）に耐えられず、損傷すると推測した。なお、ロール両端に設けられた軸受けにそれぞれ均等に荷重が掛かかれば、安全係数が２となる。したがって、この場合、ロール反力が７０ｋｇｆであれば、１つの軸受け（ロールの一端に設けられた軸受け）に掛かる荷重は３５ｋｇｆとなる。
【００９６】
<解析結果>
図１０（ａ）から、ロール一端から凸部までの距離が１３０ｍｍ未満であるときは、ロール反力が７０ｋｇｆを超えるため、軸受けが損傷することが推測される。このため、ロール一端から凸部までの距離を１３０ｍｍ以上とすることにより、軸受けの損傷を防ぐことができる。
【００９７】
図１０（ｂ）から、凸部のエッジ部の切り欠き角度が３０°未満であるときは、ロール反力が７０ｋｇｆを超えるため、軸受けが損傷することが推測される。このため、凸部のエッジ部の切り欠き角度を３０°以上とすることにより、軸受けの損傷を防ぐことができる。
【００９８】
図１０（ｃ）から、凸部のエッジ部の曲率半径（Ｒ）が２５ｍｍを超えるときは、ロール反力が７０ｋｇｆを超えるため、軸受けが損傷することが推測される。このため、凸部のエッジ部の曲率半径（Ｒ）を２５ｍｍ未満とすることにより、軸受けの損傷を防ぐことができる。
【００９９】
以上、本発明の好適な実施の形態について説明したが、本発明は上述の実施の形態及び実施例に限られるものではなく、特許請求の範囲に記載した限りにおいて様々な変更が可能なものである。例えば、上述の実施の形態においては、反基準側のロール４１２，４１４，４１６に凸部４３ｂ，４３ｄ，４３ｆが設けられているが、基準側のロールにも凸部が設けられていたり、基準側のロールにのみ凸部が設けられていたりしてもよい。
【０１００】
また、本実施の形態においては、１つのロールスタンドに６列のロールを設けたが、１つのロールスタンドに設けるロールは、６列のロールに限られず、例えば、２〜８列のロールとしてもよい。また、これに合わせて、凸部を設けるロール列数は、本実施の形態に示すような、３列に限られず、例えば、２〜８列としてもよい。
【産業上の利用可能性】
【０１０１】
本発明は、スラブ用連続鋳造機を構成するロールスタンドに適用される。
【符号の説明】
【０１０２】
１  タンディッシュ
２  浸漬ノズル
３  鋳型
１０  ロールスタンド
１１ａ  上フレーム
１１ｂ  下フレーム
１２ａ，１２ｂ  軸箱
１３  油圧シリンダ
４３ｂ，４３ｄ，４３ｆ  凸部（大径凸部）
４４ｂ，４４ｄ，４４ｆ  平坦部
４５ｂ，４５ｄ，４５ｆ  エッジ部
４１，４１１，４１２，４１３，４１４，４１５，４１６  ロール（上ロール）
４２，４２１，４２２，４２３，４２４，４２５，４２６  ロール（下ロール）
４１１ａ，４１１ｂ，４１１ｃ，４１２ａ，４１２ｂ，４１２ｃ，４１３ａ，４１３ｂ，４１３ｃ，４１４ａ，４１４ｃ，４１６ａ，４１６ｂ  分割ロール
１００  連続鋳造機
【図１】
0005483436.tif 000004
【図２】
0005483436.tif 000005
【図３】
0005483436.tif 000006
【図４】
0005483436.tif 000007
【図５】
0005483436.tif 000008
【図６】
0005483436.tif 000009
【図７】
0005483436.tif 000010
【図８】
0005483436.tif 000011
【図９】
0005483436.tif 000012
【図１０】
0005483436.tif 000013